(57)【特許請求の範囲】
【請求項１】
支持体層（Ａ）にＥＶＯＨを含む薄層（Ｂ）（以下、ＥＶＯＨ薄層（Ｂ）と称する）、粘着剤層（Ｃ）、及び保護層（Ｄ）を順次積層した多層フィルムを含み、以下ａ）、ｂ）をともに満足することを特徴とする多層積層フィルム。
ａ）ＥＶＯＨ薄層（Ｂ）が、支持体層（Ａ）を形成するフィルム上にＥＶＯＨを含む溶液（以下、ＥＶＯＨ溶液と称す）を塗布して形成される薄膜層であること、
ｂ）ＥＶＯＨ薄層（Ｂ）に粘着剤層（Ｃ）を積層した後でのヘイズ度（曇度、＜Hz-C＞）と、ＥＶＯＨ薄層（Ｂ）のみのヘイズ度（曇度、＜Hz-B＞）との差（Hz-△=＜Hz-B＞−＜Hz-C＞）が５以上であること。
【請求項２】
支持体層（Ａ）とＥＶＯＨ薄層（Ｂ）との剥離強度が１０〜２００ｇ／１５ｍｍ巾であり、かつ支持体層（Ａ）とＥＶＯＨ薄層（Ｂ）との剥離強度が、粘着剤層（Ｃ）と保護層（Ｄ）との剥離強度より高いことを特徴とする請求項１記載の多層積層フィルム。
【請求項３】
支持体層（Ａ）を形成するフィルム上に塗布するＥＶＯＨ溶液は、ゲル化したＥＶＯＨ樹脂を含有する、請求項１または２記載の多層積層フィルムの製造方法。
【請求項４】
ＥＶＯＨ溶液が均一透明溶液と不均一不透明溶液との混合である、請求項３に記載の多層積層フィルムの製造方法。
【発明の詳細な説明】
【技術分野】
【０００１】
本発明は、化学薬品、添加剤の飛散を抑え、良好な生産安定性、取扱い性を有すると共に、消臭性、防虫性、鮮度保持性などの薬効性に優れ、被貼付体の曲面部、伸縮部への追随性を大幅に改善する、あるいは取り外した時、粘着剤層が被貼付体に残るのを大幅に改善する多層積層フィルムに関するものである。
【背景技術】
【０００２】
一般的に、エチレンービニルアルコール共重合体（以下、ＥＶＯＨと称す）は、透明性、ガスバリアー性、保香性、耐溶剤性、耐油性などに優れており、かかる特性を生かして、食品用フィルム、化学薬品用フィルム、農業用フィルムなどに用いられている。
中でも、危険な化学薬品を外部に揮散、漏洩させることなく、曲面を有し、かつ伸縮性を有する被貼付体に該化学薬品を浸透させ、効率的に薬効を発現させる、貼付・取外しが容易で柔軟なフィルムが望まれており、従来から耐化学薬品性、バリアー性の面で有効なＥＶＯＨ層の少なくとも片面に、化学薬品を含有した粘着剤層を積層した多層積層フィルムが提案されている。
【０００３】
多量の該化学薬品を粘着剤に含有させる方法としては、粘着剤に直接、該化学薬品を添加する方法があるが、粘着剤と化学薬品との相溶性・分散性が悪く、薬効を効率的に発現できない場合が多い。その為、粘着剤と化学薬品との相溶性を付与する為、可塑剤などの相溶化剤を含む添加剤を粘着剤に混合する方法が用いられる。しかし、多量の化学薬品と相溶化剤などを含む該粘着剤層は、ＥＶＯＨ層との接着性が十分に得られない問題がある。
【０００４】
また、耐化学薬品性が良好なＥＶＯＨ樹脂は剛直な為、ＥＶＯＨ層を含む多層フィルムは、曲面を有し、かつ伸縮性を有する被貼付体への貼付が困難なだけでなく、貼付け中に被貼付体から剥離・脱離し薬効が十分に効率よく得られなかったり、危険な化学薬品が飛散する問題がある。その為、ＥＶＯＨ層を可能な限り薄くする方法も考えられ、柔軟化は可能であるが、逆に柔軟性のために、生産時の工程通過性の悪化、及び 貼付け使用時の取扱い性に問題が生じる。
【０００５】
例えば、特許文献１には、ポリオレフィン（以降、ＰＯと略記する）層／ＥＶＯＨ層／シーラント（溶融粘着材）層で構成される積層体を製袋し、該袋の内面に脱臭剤、揮発性防カビ剤、揮発性抗菌剤など各種機能化学薬品を練り込んだ樹脂膜を貼付け、袋内の雰囲気を改良することで、袋内の物質を消臭したり、カビや菌の発生を防止することが記載されているが、形態が袋状の為、家具、木材、機械など大型設備に採用できない問題がある。
【０００６】
また、特許文献２には、ポリオレフィン系フィルムの表面に、気化性防錆剤を含むＥＶＯＨ樹脂層を積層した防錆フィルムが記載されている。さらに、特許文献３には、気化性防錆剤を含有するプラスチックフィルムの一方の面に、ポリビニルアルコール層、さらに、水蒸気バリア性の高いプラスチック薄膜を形成した防錆フィルムが開示されており、電気電子部品や自動車部品の輸送包装に多用されていることが記載されている。しかし、特許文献２、３のいずれの構成の防錆フィルムにおいても、防錆フィルム表面にブリードアウトした防錆剤がラミネート障害を起こし、加工が困難であると共に、使用中に剥離するなどの不良が発生する問題があった。
【０００７】
一方、特許文献４には、揮発性防錆剤の空気中への蒸発・揮散を低減する為、ガスバリアー性の良好なＥＶＯＨ層を最外層に積層した、ＥＶＯＨ層／ＰＯ層／（ＰＯ＋揮発性防錆剤）層／エチレン・酢酸ビニル共重合体（以降、ＥＶＡと記載する）層、で構成される多層積層ストレッチフィルムが大型機械設備の防錆対策としても有効であることが記載されている。しかし、特許文献４の多層積層フィルムでは接着剤を使用する必要があり、化学薬品のブリードによる接着性の悪化、使用中に剥離するなどの不良が発生する可能性があること、また剛直なＥＶＯＨ層を積層することで、該ストレッチ性が大幅に低下し、例えば部品などの小物をラップした場合、シワが多数発生し、外気との遮断性が不良となるので長期保管時の防錆性が悪化するだけでなく、外観上も商品として好ましくない。
【０００８】
さらに、特許文献５には、（ＥＶＯＨ＋消臭剤）層／（接着剤＋消臭剤）層、を多層積層し、家具、木材などに貼付け、消臭性を付与することが開示されているが、（ＥＶＯＨ＋消臭剤）層が剛直な為、該層を薄くする必要があり、それに伴い取扱い性を改善することを目的として、柔軟な基材（ＰＶＣなど）を更に積層した、例えば柔軟樹脂（ＰＶＣなど）層／接着剤層／（ＥＶＯＨ＋消臭剤）層／（接着剤＋消臭剤）層、で構成される多層積層体も開示されている。しかし、前記した構成の積層フィルムのように柔軟性を付与して、曲面部かつ伸縮部を有する被貼付体への貼付け性を改善する試みを行うと、かえってフィルムとしての取扱い性が悪化するなど、作業性と柔軟性との両立が達成できない。
【先行技術文献】
【特許文献】
【０００９】
【特許文献１】特開２００３−３３５３７６号公報
【特許文献２】特公昭５２−１３９８８号公報
【特許文献３】特開平０１−２９７２４１号公報
【特許文献４】特開２０００−３２６４５５号公報
【特許文献５】特開平１０−２９２８０号公報
【発明の概要】
【発明が解決しようとする課題】
【００１０】
消臭性、防虫性、鮮度保持性、防錆などの薬効性が発現する貼付用多層積層フィルムに用いる基本構成としては、支持体層／粘着剤層（化学薬品、添加剤含有）／保護層（粘着剤層を保護し、貼付直前に除去する）であるが、
ａ）薬効性に大きく影響する、化学薬品、添加剤の飛散防止性、
ｂ）被貼付体への安定貼付性、特に 曲面、伸縮部での安定貼付性（部分剥離、脱離防止性）、
ｃ）該多層フィルムを除去する時の易剥離性、粘着剤糊残り防止性、及び多層フィルムの層間剥離防止性、
ｄ）該多層フィルムの安定生産性、及び良取扱い性（包材からの取出し性、被貼付体への貼付操作性、及び 被貼付体からの取外し性など）、
等が技術課題であり、種々の検討がなされているが、未だ十分な解決策を見出せていない。
【００１１】
上記したように、支持体層に用いるフィルムには、化学薬品や添加剤等の飛散防止性を有することが必要であり、この要求性能を満足するフィルムとして、化学薬品、添加剤のバリアー性、耐溶解膨潤性を有するＰＥＴフィルムやＥＶＯＨフィルムなどを用いる提案がある。しかし、これらのフィルムは製造面からの制約で薄膜が得られにくく、その結果、剛直性が高くなり、該多層フィルム貼付している時に曲面部、屈曲部で部分剥離や脱離が生じ、それに起因して薬効が低減するなど、大きな問題となっていた。
【００１２】
また、支持体層と粘着剤層との粘着性が低いと、該多層フィルムを被貼付体から剥がす時、支持体層と粘着剤層との層間で剥離が先行し、粘着剤層が被接着物に残存する。その為、粘着剤層を被接着物から除去する場合、粘着剤が指などの肌に付着するなど安全衛生面で大きな問題が生じることがある。
支持体層と粘着剤層との接着性を改善する方法として、支持体層を形成するフィルムの界面に、化学変性処理を施す方法（イソシアネートなどの架橋剤を含むアンカーコートなど）などが提案されているが、イソシアネートなどの架橋剤を使用する場合、該多層フィルムに含有する化学薬品の作用で接着力が大幅に低下する場合があり、また安全衛生上の面でも問題がある。
【００１３】
従って、本発明は化学薬品、添加剤がほとんど飛散せず、安定な薬効が確保でき、かつ被貼付体の曲面、伸縮面の追随性が改善され、さらに剥がす時に粘着剤層の糊残りがなく、薬効を有する、新規な貼付用多層積層フィルムを提供することを目的とする。
【課題を解決するための手段】
【００１４】
上記目的を達成するために本発明者等が鋭意検討した結果、支持体層を形成するフィルム上にＥＶＯＨを含む薄層を塗布する際、該薄層のヘイズ度（曇度）を制御することで、得られる多層積層フィルムは、貼付後に該多層積層フィルムを被貼付体から取り外した際に被貼付体に粘着剤層の残存物がほとんど認められないこと、かつ化学薬品、添加剤の吸着、揮散が抑制されることを見出し、本発明に到達した。
【００１５】
すなわち本発明は、支持体層（Ａ）にＥＶＯＨを含む薄層（Ｂ）（以下、ＥＶＯＨ薄層（Ｂ）と称することがある）、粘着剤層（Ｃ）、及び保護層（Ｄ）を順次積層した多層フィルムを含み、以下ａ）、ｂ）をともに満足することを特徴とする多層積層フィルムである。
ａ）ＥＶＯＨ薄層（Ｂ）が、支持体層（Ａ）を形成するフィルム上にＥＶＯＨを含む溶液（以下、ＥＶＯＨ溶液と称す）を塗布して形成される薄膜層であること、
ｂ）ＥＶＯＨ薄層（Ｂ）に粘着剤層（Ｃ）を積層した後でのヘイズ度（曇度、＜Hz-C＞）と、ＥＶＯＨ薄層（Ｂ）のみのヘイズ度（曇度、＜Hz-B＞）との差（Hz-△=＜Hz-B＞−＜Hz-C＞）が５以上であること。
【００１６】
また本発明は、好ましくは支持体層（Ａ）とＥＶＯＨ薄層（Ｂ）との剥離強度が１０〜２００ｇ／１５ｍｍ巾であり、かつ支持体層（Ａ）とＥＶＯＨ薄層（Ｂ）との剥離強度が、粘着剤層（Ｃ）と保護層（Ｄ）との剥離強度より高いことを特徴とする上記の多層積層フィルムであり、より好ましくは支持体層（Ａ）を形成するフィルム上に塗布するＥＶＯＨ溶液は、ゲル化したＥＶＯＨ樹脂を含有する、上記の多層積層フィルムの製造方法であり、さらに好ましくは、上記ＥＶＯＨ溶液が均一透明溶液と不均一不透明溶液との混合である、上記の多層積層フィルムの製造方法である。
【発明の効果】
【００１７】
本発明によれば、製造工程通過性および取扱い性付与が良好で、化学薬品、添加剤がほとんど飛散せず、ＥＶＯＨ薄層（Ｂ）と粘着剤層（Ｃ）との接着性が大幅に改善され、かつ多層積層フィルムを被貼付体から剥がす際に粘着剤層（Ｃ）に含まれる糊などの残存物がほとんど認められない、多層積層フィルムが得られる。
該ＥＶＯＨ薄層（Ｂ）と粘着剤層（Ｃ）との接着性が大幅に改善した原因は定かではないが、ゲル状の特殊なＥＶＯＨ薄層（Ｂ）の表面が微細な気泡で覆われていると推定され、粘着剤（Ｃ）のＥＶＯＨ薄層（Ｂ）への浸透が容易となり、その結果、ＥＶＯＨ薄層（Ｂ）と粘着剤層（Ｃ）との接着性が大幅に改善した為ではないか思われる。
【発明を実施するための形態】
【００１８】
本発明の多層積層フィルムを構成する支持体層（Ａ）は、その片面に塗布して形成されるＥＶＯＨ薄層（Ｂ）の形態を保持する役割を担い、生産時の工程通過性、安定生産性、及び易取扱い性に大きく寄与するものである。支持体層（Ａ）に用いる素材としてはフィルムであることが好適であり、具体的には、ポリ塩化ビニル系樹脂フィルム、ポリエチレンテレフタレート（ＰＥＴ）などのポリエステル系樹脂フィルム、ポリエチレン、ポリプロピレン、エチレンー酢酸ビニル共重合体、ＥＶＯＨなどのポリオレフィン系樹脂フィルム、ポリウレタン（以下、ＰＵと略記する）系樹脂フィルムなどの各種プラスチックフィルムが挙げられる。なかでも、溶媒を含む下塗り剤を塗布することが可能であり、耐溶剤性、ガスバリアー性、ＥＶＯＨ薄層（Ｂ）との接着性、柔軟性、及び被貼付体追従性に優れる点で、ＥＶＯＨフィルムがより好ましい。また、より柔軟性を付与する為、ＥＶＯＨにポリウレタンを積層したフィルムであることが好ましく、あるいは多層積層フィルムを被貼付体に貼付後、除去する際に剥離性を容易とする観点から、ＰＥＴなどのポリエステル系フィルム、高密度ポリエチレン（以降、ＨＤＰＥと略す）系フィルム、ＰＥＴ／ＰＵ、ＰＥＴ／ＥＶＯＨ、ＰＥＴ／ＰＵ／ＥＶＯＨなどの積層フィルム、あるいはＰＥＴをＨＤＰＥに置き換えたフィルム構成などがより好適である。
支持体層（Ａ）を形成するフィルムは周知の溶融押出製膜法にて製造する。樹脂の溶融押出法としては、単層製膜法、単層押出ラミネート法、多層共押出法、多層共押出ラミネート法などがある。
【００１９】
さらに、より柔軟な多層積層フィルムを得るには、支持体層（Ａ）、ＥＶＯＨ薄層（Ｂ）、粘着剤層（Ｃ）と保護層（Ｄ）とを順次積層した多層フィルムを作製した後、支持体層（Ａ）を除去する方法がある。その際には、支持体層（Ａ）と、該支持体層（Ａ）上に本発明の特徴である後述する特定のＥＶＯＨ溶液を塗布して形成されたＥＶＯＨ薄層（Ｂ）との剥離強度を制御することが好ましい。具体的には支持体層（Ａ）とＥＶＯＨ薄層（Ｂ）との剥離強度は１０〜２００ｇ／１５ｍｍ巾であることが好ましく、より好ましくは、２０〜１５０ｇ／１５ｍｍ巾、さらに好ましくは、３０〜１００ｇ／１５ｍｍ巾である。
上記剥離強度が１０ｇ／１５ｍｍ巾未満の場合、多層積層フィルム製造工程中に、工程通過に伴う屈曲や、ＥＶＯＨ薄層（Ｂ）側に粘着剤用溶液を塗布・乾燥する工程がある場合などで両層間に剥離が発生し、生産収率が大幅に悪化したり、あるいは多層積層フィルムの保護層（Ｄ）を剥離しようとして支持体層（Ａ）が先に剥離してしまう問題が発生する可能性が大きい。一方、剥離強度が２００ｇ／１５ｍｍ巾より大きいと、製造安定性、収率の改善に繋がるが、保護層（Ｄ）を剥離した後、多層積層フィルムを被貼付体に粘着させ、最後に支持体層（Ａ）を取り除く段階で、被貼付体／粘着剤層（Ｃ）、或いは、粘着剤層（Ｃ）／ＥＶＯＨ薄層（Ｂ）の間で層間剥離が発生する問題が生じることがある。
【００２０】
各層間の剥離強度は、＜ＥＶＯＨ薄膜（Ｂ）／粘着剤層（Ｃ）間の剥離強度＞を（ａ）、＜粘着剤層（Ｃ）／被貼付体間の剥離強度＞を（ｂ）、＜支持体層（Ａ）／ＥＶＯＨ薄膜（Ｂ）間の剥離強度＞を（ｃ）、＜粘着剤層（Ｃ）／保護層（Ｄ）間の剥離強度＞を（ｄ）とした場合、（ａ）＞（ｂ）＞（ｃ）＞（ｄ）  であることが好ましい。
【００２１】
支持体層（Ａ）とＥＶＯＨ薄層（Ｂ）との剥離強度を制御する方法としては、ＥＶＯＨ薄層（Ｂ）に接する側の支持体層（Ａ）を形成するフィルムの表面を加工することが好ましい。加工方法としては、フィルム表面をコロナ処理、或いはプラズマ処理を行う方法、フィルムの投錨性を付与する為、微粒子を練り込む方法、或いは 微粒子を含有するバインダー液を塗布・乾燥する方法、フィルム表面に機械的、均一に凹凸を付与することを目的としたエンボス処理、ブラスト処理を行う方法、或いはプライマー処理、アンカー処理、場合によっては離型処理など化学的コート方法、及びこれらの組合せが用いられるが、これらの中でもコロナ処理、アンカー処理、及び エンボス処理がより望ましい。
【００２２】
本発明に用いられるＥＶＯＨ薄層（Ｂ）は厚みが５μｍ以下とすることが好ましい。５μｍよりも厚い場合は、（Ｂ）層自体が硬くなり過ぎ、貼付後の対象物への伸縮追随性に問題が生じる。より好ましくは４μｍ以下であり、さらに好ましくは２μｍ以下である。構成するＥＶＯＨ樹脂としては、耐水性，強度などの点からエチレン含有量２０〜５５モル％、特に２５〜５０モル％、酢酸ビニル成分のケン化度９０モル％以上、特に９５モル％以上のＥＶＯＨで，極限粘度が０．７〜１．５ｄｌ／ｇの範囲にあるものが好ましい。エチレン含有量が２０モル％未満ではフィルム自体が硬くなって、被貼付体を貼付時にゴワゴワ感が生じたり、被貼付体への追従性が低下するようになって、貼付感に劣る傾向となる、一方、エチレン含有量が５５モル％を超えると、疎水性が高まるので、粘着剤層中の油性添加剤を吸着する傾向を示しいずれも好ましくない。また、酢酸ビニル成分のケン化度が９０モル％未満では化学薬品、及び添加剤の吸着や移行が顕著となり好ましくない。さらに極限粘度が０．７ｄｌ／ｇ未満では機械的強度が不足し、極限粘度が１．５ｄｌ／ｇを超えるものは製造上困難となる場合が多い。なおここで、極限粘度とは、水／フェノールの１５／８５の重量比の混合溶媒中、温度３０℃で測定したものをいう。
【００２３】
ＥＶＯＨ樹脂は、エチレンー酢酸ビニル共重合体のケン化によって得られるが、該ＥＶＯＨ樹脂は、公知の任意の重合法、例えば、溶液重合、懸濁重合、エマルジョン重合などにより製造することが可能であって、エチレンー酢酸ビニル共重合体のケン化も公知の方法で行うことができる。
【００２４】
また、ＥＶＯＨ薄層（Ｂ）には、構成するＥＶＯＨ樹脂のうち５０質量％未満であればα−オレフィン、不飽和カルボン酸系化合物、不飽和スルホン酸系化合物、（メタ）アクリロニトリル、（メタ）アクリルアミド、ビニルエーテル、ビニルシラン化合物、塩化ビニル、スチレンなどの他のコモノマーで共重合変性されたＥＶＯＨ樹脂であっても差し支えなく、ウレタン化、アセタール化、シアノエチル化など後変性されたＥＶＯＨ樹脂であっても差し支えない。
また、本発明の趣旨を損なわない範囲で、酸化防止剤、紫外線吸収剤、無機物微粒子、有機物系微粒子、増粘剤、可塑剤など各種添加剤を少量添加しても差し支えない。
【００２５】
本発明においては、支持体層（Ａ）を形成するフィルム表面にＥＶＯＨ樹脂を含有する溶液（以下、ＥＶＯＨ溶液と称す）を塗布し乾燥することにより、支持体層（Ａ）上にＥＶＯＨ薄層（Ｂ）を形成・積層させることが重要である。ＥＶＯＨ溶液は、ＥＶＯＨ樹脂を溶剤に溶解して調製する。用いられる溶剤としては、水／アルコールが好ましく、その中でも水／イソプロパノール、水／ｎ−プロバノール，水／ｎ−ブタノール、水／ｓｅａ−ブタノール、水／イソブタノールが、溶液の安定性や取り扱い性やさらには経済的な面からより好ましい。水／アルコールの溶剤の場合、溶剤における水／アルコールの質量比は、５／９５〜８０／２０であることが溶液の安定性、透明性の点から好ましい。
さらに、上記溶剤中にギ酸、フェノール、ジメチルホルムアミド、Ｎ−メチルピロリドンなどを１〜３０質量％の割合で混合することで溶液安定性、透明性が改善することから、更に好ましい。
【００２６】
本発明において、ＥＶＯＨ薄層（Ｂ）と粘着剤層（Ｃ）との接着性を向上させるためには、好ましくはゲル化したＥＶＯＨを含む溶液を用いて形成したＥＶＯＨ薄層（Ｂ）上に粘着剤層（Ｃ）を積層することで得られる。具体的には該ＥＶＯＨ溶液を用いて形成したＥＶＯＨ薄層（Ｂ）のみのヘイズ度＜Haze-B＞と、該ＥＶＯＨ薄層（Ｂ）に粘着剤層（Ｃ）を積層した後のヘイズ度＜Haze -C＞との差（Hz-△=＜Hz-B＞−＜Hz-C＞）を５以上、好ましくは２０以上９０以下、より好ましくは４０以上８０以下とすることにより、ＥＶＯＨ薄層（Ｂ）と粘着剤層（Ｃ）との接着性が優れたものとなる。理由は定かではないが、ヘイズ度＜Haze-B＞が高いＥＶＯＨ薄層（Ｂ）は、層内に多数のボイドが存在するので、ボイド中に粘着剤が浸透する、あるいは粘着剤中に含まれる添加剤（可塑剤など）がボイド中に浸透することで、ＥＶＯＨ薄層（Ｂ）と粘着層（Ｃ）との密着性、接着性が増大すると共に、ボイド中に粘着剤あるいは添加剤（可塑剤など）が充填されることによりＥＶＯＨ薄層に粘着剤層（Ｃ）を積層した後のヘイズ度＜Haze-C＞が低下したと推定される。
【００２７】
前記したように、ＥＶＯＨ薄層（Ｂ）を形成させるために用いるＥＶＯＨ溶液は、ゲル化したＥＶＯＨ樹脂を含有していることが好ましい。本発明でいうゲル化とは、樹脂が溶解した均一透明なＥＶＯＨ溶液の温度、溶剤組成などを変更することで、ＥＶＯＨ溶液のＥＶＯＨ樹脂が完全に溶解している状態からＥＶＯＨ樹脂が一部析出した不均一不透明な状態になることをいう。本発明においては、ＥＶＯＨ薄層（Ｂ）を形成させるために用いるＥＶＯＨ溶液は均一透明溶液と不均一透明溶液との混合であることが、ＥＶＯＨ薄層（Ｂ）と粘着剤層（Ｃ）との接着性を向上させるうえで、より好ましい。このような性質を有するＥＶＯＨ溶液を支持体層（Ａ）を形成するフィルム上に塗布し、乾燥することでＥＶＯＨ薄層（Ｂ）が形成される。なお本発明の均一透明なＥＶＯＨ溶液および不均一不透明なＥＶＯＨ溶液の状態を示す写真を図１に示す。
【００２８】
均一透明なＥＶＯＨ溶液は、水／アルコール比（質量比）で５／９５〜８０／２０の溶媒を７０℃〜８５℃となるよう調整し、ＥＶＯＨを加えてＥＶＯＨを完全溶解（透明均一化）し、さらに３０℃〜８５℃の溶液温度にて静置しながら保持した均一透明な状態の溶液を用いる。
一方、不均一不透明なＥＶＯＨ溶液は、ゲル化したＥＶＯＨ溶液であり、該均一透明ＥＶＯＨ溶液のエチレン含有率が同一あるいは異なるＥＶＯＨに水／アルコール比（質量比）で５／９５〜８０／２０の範囲にある溶媒を７０℃〜８５℃に調整したのち、ＥＶＯＨを完全溶解（透明均一化）し、その後高速撹拌させながら溶液温度を４０℃以下となるようＥＶＯＨ溶液を冷却してＥＶＯＨ樹脂が微粒子状にゲル化した不均一不透明ＥＶＯＨ溶液を調整し、さらに５℃〜５０℃の溶液温度で保持することでゲルの品位が保持された不均一不透明ＥＶＯＨ溶液を調製することができる。ゲルの品位を保持する際の不均一不透明ＥＶＯＨ溶液のより好ましい溶液温度は５℃〜２５℃である。
【００２９】
そして上記の方法により得られた均一透明ＥＶＯＨ溶液と不均一不透明ＥＶＯＨ溶液とを混合した後の混合溶液の温度が２５℃以上、好ましくは３０℃以上となるように混合させることにより、得られるＥＶＯＨ溶液は、ＥＶＯＨ樹脂が透明である部位と不透明である部位を併せ持つ樹脂が混合した状態となる。混合の際には均一透明ＥＶＯＨ溶液と不均一不透明ＥＶＯＨ溶液とが均一に混合するようにホモジナイザー等で強撹拌することが好ましい。
このとき、均一透明ＥＶＯＨ溶液と不均一不透明ＥＶＯＨ溶液との混合溶液における均一透明ＥＶＯＨ溶液の質量比率で０より大きく９０未満の範囲内であることが好ましく、均一透明ＥＶＯＨ溶液と不均一不透明ＥＶＯＨ溶液との混合比率は１０／９０〜８０／２０であることがさらに好ましい。均一透明ＥＶＯＨ溶液の質量比率が０の場合には、フィルムの白濁、不透明が顕著で外観上好まれない場合がある。一方、均一透明ＥＶＯＨ溶液の質量比率が９０より高い場合、ＥＶＯＨ薄層（Ｂ）と粘着層（Ｃ）との接着性が不十分となり、多層積層フィルムを被貼付体から取り外し時などで被貼付体への接着剤残留などの問題が発生する場合があり好ましくない。
【００３０】
そして、均一透明ＥＶＯＨ溶液と不均一不透明ＥＶＯＨ溶液とが混合されたＥＶＯＨ溶液を支持体層（Ａ）に塗布し乾燥して形成されるＥＶＯＨ薄層（Ｂ）には、本発明の趣旨を損なわない範囲で、８０℃〜１７０℃の温度範囲での熱処理を行なっても差し支えない。
【００３１】
なお、均一透明ＥＶＯＨ溶液を構成するＥＶＯＨ樹脂と、不均一不透明ＥＶＯＨ溶液を構成するＥＶＯＨ樹脂とはエチレン含有量が同一であってもよいが、製造時の条件設定や条件精度をより容易化することを考慮すると、ＥＶＯＨ樹脂のエチレン含有量が異なっていることが好ましい。具体的には均一透明ＥＶＯＨ溶液を構成するＥＶＯＨ樹脂と、不均一不透明ＥＶＯＨ溶液を構成するＥＶＯＨ樹脂のエチレン含有量の差が０．５モル％〜３０モル％の範囲が好ましく、１モル％〜２０モル％の範囲がより好ましい。
【００３２】
また、均一透明ＥＶＯＨ溶液と不均一不透明ＥＶＯＨ溶液との溶剤組成（水／アルコール溶剤比率）は、同一でも異なっていても良く、両者のエチレン含有量が異なっている場合は、溶剤組成が異なっている方が良好な接着性が得られる場合がある。
【００３３】
該ＥＶＯＨ溶液は、本発明の趣旨を損なわない範囲で可塑剤、熱安定剤、紫外線吸収剤、などの添加剤を添加してもよく、或いは接着性をより向上するために、無機微粉末、有機微粉末を添加してもよい。中でも、ＥＶＯＨ系樹脂を用いた微粉末をＥＶＯＨ溶液に添加したり、あるいはＥＶＯＨ溶液を塗布した直後に前記微粉末を表面に付着させることでより接着力が向上する場合がある。
【００３４】
ＥＶＯＨ溶液中のＥＶＯＨ樹脂の濃度は１質量％〜２０質量％の範囲であることが好ましい。ＥＶＯＨ樹脂の濃度が１質量％未満では乾燥後の塗布層が薄くなりすぎ、表面が白濁し外観が損なわれる場合がある。一方、２０質量％を超えるとＥＶＯＨ樹脂の濃度が高すぎるため塗布時の作業性が劣り、また塗布層の乾燥ムラによる光沢ムラが発生しやすくなる。
【００３５】
本発明の多層積層フィルムにおいて、ＥＶＯＨ薄層（Ｂ）の片面に形成する粘着剤層（Ｃ）は、化学薬品、及び添加剤とを含有するものであり、良好な被貼付体への接着性の観点からは通常１０〜３００μｍ、好ましくは１５〜２５０μｍの厚みで形成される。
【００３６】
化学薬品は、粘着剤層（Ｃ）に添加するが、機能の異なる化学薬品を更に添加する場合、ＥＶＯＨ薄層（Ｂ）側に化学薬品を添加することで、機能をより効率良く発揮できる場合がある。例えば、ＥＶＯＨ薄層（Ｂ）側に、酸素吸収剤、あるいは 紫外線防止剤を添加することで、粘着層（Ｃ）に添加の化学薬品の酸化や紫外線劣化を防止し、該化学薬品の薬効の低下を抑えるなどの効果が発現する場合がある。
【００３７】
粘着剤層（Ｃ）を形成する樹脂としては、例えば常温で感圧性を有するアクリル系粘着剤、ゴム系粘着剤、シリコーン系粘着剤、ビニルエーテル系粘着剤等が用いられ、一種もしくは二種以上を組み合わせて用いることができる。
【００３８】
アクリル系粘着剤として、例えば（メタ）アクリル酸アルキルエステル（ここで、（メタ）アクリル酸は、メタアクリル酸又はアクリル酸を意味する）を主成分とした単独重合物及び（メタ）アクリル酸アルキルエステルと共重合性モノマーとの共重合体又は炭素数４〜１８の脂肪族アルコールと（メタ）アクリル酸アルキルエステルの（共）重合体等が好ましい。
上記（メタ）アクリル酸アルキルエステルとしては、例えば（メタ）アクリル酸−２−エチルヘキシルエステル、（メタ）アクリル酸エチルエステル、（メタ）アクリル酸ブチルエステル、（メタ）アクリル酸イソブチルエステル、（メタ）アクリル酸ヘキシルエステル、（メタ）アクリル酸オクチルエステル、（メタ）アクリル酸イソオクチルエステル、（メタ）アクリル酸デシルエステル、（メタ）アクリル酸イソデシルエステル、（メタ）アクリル酸ラウリルエステル、（メタ）アクリル酸ステアリルエステル等が挙げられる。
上記共重合性モノマーとしては、例えばアクリル酸、メタアクリル酸、マレイン酸、無水マレイン酸、フマル酸、クロトン酸、マレイン酸ブチル、２−ヒドロキシエチル（メタ）アクリレート、ジメチルアミノアクリレート、ヒドロキシプロピル（メタ）アクリレート、アクリルアミド、ジメチルアクリルアミド、ジエチルアクリルアミド、ブトキシメチルアクリルアミド、エトキシメチルアクリルアミド、メチロール（メタ）アクリルアミド、Ｎ−ビニル−２−ピロリドン、酢酸ビニル、プロピオン酸ビニル、スチレン、α−メチルスチレン、塩化ビニル、アクリロニトリル、エチレン、プロピレン、ブタジエン等が挙げられる。
【００３９】
ゴム系粘着剤としては特に限定されず、例えば、天然ゴム、ポリイソプレン、ポリイソブチレン、ポリブタジエン、スチレン−ブタジエン共重合体、スチレンーブタジエンースチレン共重合体、スチレンーイソプレン共重合体、スチレンーイソプレンースチレン共重合体、スチレンーイソプレンースチレンブロック共重合体、合成イソプレンゴム、ポリビニルエーテル、ポリウレタン、ウレタンゴム等のゴムを主体とする従来公知のゴム系粘着剤が使用できる。
【００４０】
シリコーン系粘着剤としては特に限定されず、例えばポリオルガノシロキサン等のシリコーンゴム等が挙げられる。
【００４１】
ビニルエーテル系粘着剤としては、例えばビニルエーテル、イソブチルエーテル、メチルイソブチルエーテル、エチルイソブチルエーテル等が挙げられる。
【００４２】
また、粘着剤層（Ｃ）において、粘着剤の凝集力が低いと、粘着剤層間（あるいは粘着剤内部）で粘着剤が凝集破壊し、被貼付体に糊などの残存物が残るなどの問題が生じることがある。このような粘着剤の凝集力を高めたり、あるいは添加剤の保持量を増加させるためには、粘着剤層（Ｃ）を架橋処理することが好ましい。具体的には、紫外線照射や電子線照射などの放射線照射による物理的架橋や、イソシアネート化合物や有機過酸化物、有機金属塩、金属アルコラート、金属キレート、多官能化合物などの外部架橋剤による化学的架橋等が挙げられ、また重合反応によって粘着剤層を形成するためのポリマーを調製する場合は、多官能性単量体を共重合することによって内部架橋されたポリマーを得ることもできる。
【００４３】
上記した各種粘着剤のうち、所望の粘着物性を得るための調整しやすさや、化学薬品、及び添加剤の溶解性（相溶性）向上、多量に含有保持できること、架橋処理が比較的容易であること、などの点からは、アクリル系粘着剤が好ましい。
【００４４】
上記粘着剤層（Ｃ）中に含有する添加剤としては、浸透促進剤、溶解助剤、充填材、軟化可塑剤、粘着付与剤、架橋剤、酸化防止剤、紫外線吸収剤、化学薬品分解抑制剤などが挙げられるが、特に限定するものではなく、一種もしくは二種以上を組み合わせて用いることができる。
【００４５】
上記粘着剤層（Ｃ）中に含有する添加剤として浸透促進剤を用いる場合、浸透促進剤としては被貼付体への吸収促進作用が認められている化合物のいずれでも良く、例えば、Ｃ２−Ｃ４アルコール、例えばエタノール及びイソプロパノール、ポリエチレングリコールモノラウレート、ポリエチレングリコール−３−ラウラミド、ジメチルラウラミド、ソルビタントリオレアート、脂肪酸、約１０〜約２０個の炭素原子を有する脂肪酸のエステル、モノグリセリド又はモノエステルが１０〜２０個の炭素原子を備えたモノエステルである場合、少なくとも５１％の総モノエステル含有率を有する脂肪酸のモノグリセリドの混合物、ならびに脂肪酸のモノ−、ジ−及びトリ−グリセリドの混合物等が挙げられる。脂肪酸は、これに限定されないがラウリン酸、ミリスチン酸、ステアリル酸、オレイン酸、リノール酸、及びパルミチン酸を含む。モノグリセリド浸透促進剤は、例えばグリセロールモノオレアート、グリセロールモノラウレート、及びグリセロールモノリノレアート等が好ましい。
【００４６】
上記粘着剤層（Ｃ）中に含有する添加剤として溶解助剤を用いる場合、溶解助剤としては、粘着剤との相溶性に優れており、化学薬品を充分に溶解し、化学薬品の粘着剤層からの滲み出し（ブリード）が少なく、粘着特性や化学薬品放出性に悪影響を及ぼさないものであればよい。具体的には、オレイン酸、ミリスチン酸、カプリン酸等の脂肪酸、アジピン酸、セバシン酸等のジカルボン酸等の有機酸と、エタノールや２−プロパノール等のアルコール類とのエステル類；グリセリン、プロピレングリコール等の多価アルコールやそれらのジ、トリエステル類；多価アルコールと、トリアセチン等の有機酸とのエステル類；ポリエチレングリコール、ポリプロピレングリコール、ポリオキシエチレン硬化ヒマシ油等のポリエーテル類、メチルエチルケトン、Ｎ-メチル-２-ピロリドン；その他クロタミトン等が挙げられる。
【００４７】
上記粘着剤層（Ｃ）中に含有する添加剤として充填材を用いる場合、充填材としては、粘着剤層における粘着剤の凝集力を向上させるものであれば特に限定されないが、シリカ、酸化チタン、酸化亜鉛、酸化マグネシウム、酸化鉄、水酸化アルミニウム、タルク、カオリン、ベントナイト、硫酸バリウム、炭酸カルシウム等の無機微粒子、乳糖、カーボンブラック、ポリビニルピロリドン、ポリエステル、ポリオレフィン、ポリウレタン、ポリアミド、セルロース類、アクリル樹脂等の有機微粒子、更にはポリエステル、ポリオレフィン、ポリウレタン、ポリアミド、セルロース類、アクリル樹脂、ガラス等の繊維が挙げられる。
【００４８】
上記粘着剤層（Ｃ）中に含有する添加剤として軟化可塑剤を用いる場合、軟化可塑剤としては、石油系オイル、スクワラン、スクワレン、植物系オイル、シリコーンオイル、二塩基酸エステル、液状ゴム、液状脂肪酸エステル類、ジエチレングリコール、ポリエチレングリコール、サリチル酸グリコール、プロピレングリコール、ジプロピレングリコール、トリアセチン、クエン酸トリエチル、クロタミトン等が挙げられる。
【００４９】
上記粘着剤層（Ｃ）中に含有する添加剤として粘着付与剤を用いる場合、粘着付与剤としては、ゴム系粘着剤用タッキファイヤー類を適宜選択して用いればよく、例えば、石油系樹脂（例えば、芳香族系石油樹脂、脂肪族系石油樹脂）、テルペン系樹脂、ロジン系樹脂、マレイン酸レジン、クマロンインデン樹脂、スチレン系樹脂（例えば、スチレン樹脂、α−メチルスチレン樹脂）、水添石油樹脂（例えば、脂環族飽和炭化水素樹脂）等が挙げられる。中でも、脂環族飽和炭化水素樹脂が化学薬品の保存安定性が良好になるため好適である。タッキファイヤーは、１種又は２種以上を組み合わせて用いることができ、２種以上を組み合わせて使用する場合には、例えば、樹脂の種類や軟化点の異なる樹脂を組み合わせてもよい。
【００５０】
上記粘着剤層（Ｃ）中に含有する添加剤として架橋剤を用いる場合、架橋剤としては、特に限定させるものではないが、アミノ樹脂、フェノール樹脂、エポキシ樹脂、アルキド樹脂、不飽和ポリエステル等の熱硬化性樹脂、イソシアネート化合物、ブロックイソシアネート化合物、有機系架橋剤、金属又は金属化合物等の無機系架橋剤等が挙げられる。
【００５１】
上記粘着剤層（Ｃ）中に含有する添加剤として酸化防止剤を用いる場合、酸化防止剤としては、特に限定させるものではないが、トコフェロール及びこれらのエステル誘導体、アスコルビン酸、アスコルビン酸ステアリン酸エステル、ノルジヒトログアヤレチン酸、ジブチルヒドロキシトルエン（ＢＨＴ）、ブチルヒドロキシアニソール等が挙げられる。
【００５２】
上記粘着剤層（Ｃ）中に含有する添加剤として紫外線吸収剤を用いる場合、紫外線吸収剤としては、特に限定させるものではないが、ｐ−アミノ安息香酸誘導体、アントラニル酸誘導体、サリチル酸誘導体、クマリン誘導体、アミノ酸系化合物、イミダゾリン誘導体、ピリミジン誘導体、ジオキサン誘導体等が挙げられる。
【００５３】
上記粘着剤層（Ｃ）中に含有するこれらの添加剤は、粘着剤層（Ｃ）中に０．１〜６０重量％、特に１〜５０重量％の範囲で含有させることが好ましい。含有量が０．１重量％に満たない場合は、前記したような添加剤を含有することによる効果を充分に発揮できない場合があり、６０重量％を超えて含有させた場合は、粘着剤層中に化学薬品、添加剤を安定的に保持できずに、保存中や貼付中に粘着剤層から化学薬品、添加剤が滲出して安定的な効果を発揮できない場合がある。なお、粘着剤層を架橋処理して化学薬品、添加剤を保持しやすくすることもできるが、添加剤の含有量が多すぎると架橋処理によっても保持できる限界を超えることがある。
【００５４】
本発明の多層積層フィルムにおける粘着剤層（Ｃ）には、化学薬品を含有させる。このような化学薬品としては特に限定されるものではなく、例えば、酸素吸収剤、抗菌剤、防ダニ剤、脱臭剤、生物忌避剤、防カビ剤、揮発性防カビ剤、防虫剤、動物忌避剤、防錆剤、防食剤、防腐剤、アルデヒド類吸着剤、消臭剤、酸化防止剤、防藻剤、脱酸素剤、鮮度保持成分、界面活性剤、難燃剤、剥離剤、静電防止剤、絶縁剤、着色防止剤、ＵＶ吸収剤、ＩＲ吸収剤、撥水剤、 吸水剤、及びこれらの揮発性化学薬品、医薬品などの化学薬品を一種もしくは二種以上併用することができる。
【００５５】
粘着剤層（Ｃ）に含有させる化学薬品に防カビ剤を用いる場合、防カビ剤としては、特に限定されるものではないが、揮発性防カビ剤、親水性有機系防カビ剤などが挙げられる。また、好気性の菌の繁殖防止に脱酸素剤も使用可能である。
粘着剤層（Ｃ）に含有させる化学薬品に揮発性防カビ剤を用いる場合、揮発性防カビ剤としては、特に限定されるものではないが、有機スズ化合物、有機硫黄化合物、塩素系化合物、フェノール系化合物、チモール等が挙げられる。
粘着剤層（Ｃ）に含有させる化学薬品に親水性有機系防カビ剤を用いる場合、親水性有機系防カビ剤としては、特に限定されるものではないが、ベンズチアゾール系、フェノール系、イソチアゾリン系、第４アンモニウム塩系、ホスホニウム塩系、ベンズイミダゾール系、フェノール系、イソチアゾリン系、ピリジン系などの合成系防カビ剤や、キトサン、リゾチーム、プロタミン、ポリリジンなどの天然系防カビ剤が例示される。これらの内、ベンズチアゾール系、フェノール系、イソチアゾリン系が少量での添加で効果があり、好適である。これらの防カビ剤の例としては、２−（４−チアゾリル）ベンズチアゾール２−（４−チオシアノメチル−チオ）ベンズチアゾール、ｐ−クロロ−ｍ−メチルフェノール、Ｏ−フェニル−フェノール、５―クロロ２−メチル−４−イソチアゾリン−３−オン、２−メチル−４−イソチアゾリン−３−オン、２−ｎ−オクチル−４−イソチアゾリン−３−オン、などが挙げられる。中でも、２−ｎ−オクチル−４−イソチアゾリン−３−オンは、効果のある菌・カビのスペクトルが広く、毒性等も低いので、特に好適である。
【００５６】
粘着剤層（Ｃ）に含有させる化学薬品に抗菌剤を用いる場合、特に限定されるものではないが、無機系抗菌剤、有機系抗菌剤、揮発性抗菌剤などが挙げられる。無機系抗菌剤としては、特に限定されるものではないが、塩素、臭素、ヨウ素を含有するハロゲン化合物；亜ヒ酸銅、酸化第一銅、硝酸銀、銀や銅を含有するガラス；結晶性ケイ酸アルミニウム（ゼオライト）、非晶質の合成ケイ酸アルミニウムなどのケイ酸アルミニウム；Ａｇ、Ｃｕ、Ｚｎ等のイオンを担持したリン酸ジルコニウム；酸化亜鉛系化合物；酸化マグネシウム系化合物；水酸化カルシウム系化合物等が含まれる。
有機系抗菌剤としては、特に限定されるものではないが、アミン、トリアジン等の窒素化合物；ヒ素、銅、水銀、錫、亜鉛の有機金属化合物；イソチアゾロン、ピリチオンチオシアン酸塩等の有機硫黄化合物；アルキルジメチルベンジルアンモニウム化合物等の第四級アンモニウム化合物；塩素化フェノール、ビスフェノール、Ｏ−フェニルフェノール等のフェノール化合物等が含まれる。また、ヒノキチオール、ワサオーロ、キチンキトサン等の天然物由来の抗菌剤を用いることもできる。揮発性抗菌剤としては、特に限定されるものではないが、イソチアン酸化合物、ヒノキチオール、タケ抽出オイル、シソ抽出オイル、チアゾリルスルファミド化合物等が挙げられる。
【００５７】
粘着剤層（Ｃ）に含有させる化学薬品に防ダニ剤を用いる場合、特に限定されるものではないが、揮発性防ダニ剤が好適である。揮発性防ダニ剤としては、特に限定されるものではないが、アレスリン、テトラメスリン、レスメトリン、フェノトフラメトリン、ペルメトリン、シフェノトリン、トラロメスリン、エンペントリン、ＤＤＶＰ、フェニチオン、テメホス、ジフルベンズロン、ブプロフェジン、ピリプロキシフェン、ハッカ油等が挙げられる。
【００５８】
粘着剤層（Ｃ）に含有させる化学薬品に防虫剤を用いる場合、特に限定されるものではないが、揮発性防虫剤が好適である。揮発性防虫剤としては、特に限定されるものではないが、クレゾール、ｏ−フェニルフェノール、パラチオン、イミダゾール等が挙げられる。
【００５９】
粘着剤層（Ｃ）に含有させる化学薬品に動物忌避剤を用いる場合、特に限定されるものではないが、揮発性動物忌避剤が好適である。揮発性動物忌避剤としては、特に限定されるものではないが、ピレトリン、ロテノン、フタルスリン、アレスリン、ペルメトリン、サイバーメトリン、アルファサイバーメトリン、フェノトリン、シフェノトリン、メントール、ヒノキオイル、スギオイル、ヒバオイル、ジチオカルバモリルスルファイド系化合物、シンナミックアルデヒド、リナロール等が挙げられる。
【００６０】
粘着剤層（Ｃ）に含有させる化学薬品に防腐剤を用いる場合、特に限定されるものではないが、例えば、有機沃素系化合物、有機窒素硫黄系化合物、有機臭素系化合物、イソチアゾロン系組成物、ブロモニトロアルコール系組成物等がある。
【００６１】
粘着剤層（Ｃ）に含有させる化学薬品に脱臭剤を用いる場合、特に限定されるものではないが、シリカゲル、活性アルミナ、酸化チタン、酸化亜鉛、カーボンブラック、ゼオライト、活性炭、アモルファスシリカ、シクロデキストリン、セピオライト、セラミックス等があり、活性炭にアミン類等の物質を化学処理したもの、例えば、日本エンバイロケミカルズ社製の粒状白鷺ＧＡＡｘは好ましい例である。
【００６２】
粘着剤層（Ｃ）に含有させる化学薬品にアルデヒド類吸着剤を用いる場合、特に限定されるものではないが、アミン基をもつ有機化合物としては、例えば、尿素、エチレン尿素、プロピレン尿素、５−ヒドロキシプロピレン尿素、５−メトキシプロピレン尿素、５−メチルプロピレン尿素、パラバン酸（グリオキザールモノウレイン）、４，５−ジメトキシプロピレン尿素、ヒドラジン、ピロリジン、ピペリジン、モルホリン、ジシアンジアミド、２−ヒドラゾベンゾチアゾール、もしくはその誘導体、等のアミン類、アミド類、イミド類、など挙げられ、中でも、尿素系及びヒドラジン系の有機化合物が、アルデヒド類吸着性能上、好ましい。
【００６３】
粘着剤層（Ｃ）に含有させる化学薬品に消臭剤を用いる場合、特に限定されるものではないが、ポリエチレンイミン等のポリアルキレンイミン、ビタミンＥ、トコフェノール、酸化チタン、ヒドラジン誘導体、アミン化合物（ペンタエチレンヘキサミン、トリエチレンテトラミン、ポリビニルオキサゾリン、等）、無機塩基化合物（酸化カルシウム、水酸化カルシウム、炭酸カルシウム、等）、フラボノイド防臭剤、ポリフェノール、テレピン油、活性酸化アルミニウム、ケイ酸マグネシウム、ケイ酸アルミニウム、等が挙げられる。
【００６４】
粘着剤層（Ｃ）に含有させる化学薬品に防錆剤を用いる場合、特に限定されるものではないが、気化性防錆剤、ジンクホスフェート、タンニン酸誘導体、リン酸エステル、塩基性スルホン酸塩、各種防錆顔料等が挙げられる。気化性防錆剤としては、特に限定されるものではないが、例えば、亜硝酸塩、アンモニウム化合物、尿素系化合物及びこれらの混合物等が挙げられ、加水分解や中和反応を起こし、亜硝酸アンモニウム、アンモニア及び亜硝酸等の気化性の高い防錆剤を生成して、優れた防錆効果を発揮する。
亜硝酸塩としては、特に限定されるものではないが、例えば、亜硝酸ナトリウム、亜硝酸カリウム、亜硝酸カルシウム、亜硝酸マグネシウム；アンモニウム化合物としては、特に限定されるものではないが、例えば、安息香酸アンモニウム、フタル酸アンモニウム、ステアリン酸アンモニウム、パルミチン酸アンモニウム、オレイン酸アンモニウム；尿素系化合物としては、特に限定されるものではないが、例えば、尿素、ウロトロピン、カルバミン酸フェニル等が挙げられる。また、安息香酸ナトリウム、亜硝酸塩類のジイソプロピルアンモニウム・ナイトライト（ＤＩＰＡＮ）、ジシクロヘキシルアンモニウム・ナイトライト（ＤＩＣＨＡＮ）、ニトロナフタリンアンモニウム・ナイトライト（ＮＩＴＡＮ）、二環のベンゾアゾール化合物、単環のイミダゾール、トリアゾール、ロジン、亜硝酸ジイソプロピルアンモニウム、安息香酸、カブリル酸、亜硝酸ジシクロヘキシルアンモニウム、炭酸ジシクロアンモニウム、ニトリット等が挙げられる。これらの気化性防錆剤は人体に有害なものが多く、その取り扱いには注意が必要である。
鉄用の気化性の防錆剤としては、アミン類の亜硝酸塩類、アミン類のカルボン酸塩類、アミン類のクロム酸塩類、カルボン酸のエステル類が挙げられる。
銅及び銅合金用としては、複素環状化合物であるトリアゾール環、ピロール環、ピラゾール環、チアゾール環、イミダゾール環やチオ尿素類、メルカプト基を有するもの等がある 。
【００６５】
粘着剤層（Ｃ）に含有させる化学薬品に脱酸素剤を用いる場合、特に限定されるものではないが、鉄系脱酸素剤、非鉄系脱酸素剤、酸素と炭酸ガスを同時に吸収するものなどが挙げられ、鉄、亜鉛等の金属粉、ＦｅＯ、ＦｅＴｉＯ２、Ｆｅ２Ｏ３等の鉄の還元性低位酸化物、有機金属錯体、遷移金属化合物、アスコルビン酸、フェノール系物質亜硫酸塩、亜硫酸水素塩、チオ硫酸塩、シュウ酸塩、ピロガロール、カテコール、ロンガリット、ビタミンＣ、ナノコンポジットナイロンレジン、ブタンジオールが分子内に分岐されたポリエステル、グルコース等が挙げられる。
【００６６】
粘着剤層（Ｃ）に含有させる化学薬品に鮮度保持成分を用いる場合、特に限定されるものではないが、イソチオシアネート化合物、香辛料抽出物、シンナミックアルデヒド、ゲラニオール、オイゲノール、カルバクロール、チモール、ボルネオール、ピネン等が挙げられ、特にイソチオシアネート化合物が有用である。
【００６７】
上記粘着剤層（Ｃ）と被貼付体との粘着性および剥離性をより最適化する為、保護層（Ｄ）に接する粘着剤層（Ｃ）側に、粘着性と剥離性を両立させた、再剥離性粘着層（Ｃ´）を積層することができる。
たとえば、被貼付体と接する側の再剥離性粘着剤層（Ｃ´）を凹凸状・吸盤状にし、被貼付体との接着面積を低減すると共に、吸盤吸着作用による、接着性と剥離性とを両立させる樹脂組成が選ばれる。例えば、重合度の異なる樹脂をブレンド、架橋剤の添加、発泡剤の添加などによる、凹凸処理を行う方法などが有効である。
【００６８】
本発明の多層積層フィルムは、上記のような構成からなるものであるが、一般的に粘着剤層（Ｃ）表面を被覆保護するために公知の保護層（Ｄ）を積層したシート状形態として提供される。また、該多層積層フィルムは包装材料（Ｅ）にて密封包装することによって、使用するまでの保存安定性を確保できるものである。
【００６９】
保護層（Ｄ）に用いられるフィルムとしては、貼付剤を使用する時まで前記粘着剤層（Ｃ）の表面を被覆して保護するためのフィルムであり、材質としては、特に制限されず、例えば、ポリエチレン、ポリプロピレン、エチレンー酢酸ビニル共重合体、ＥＶＯＨ、ポリ塩化ビニル、ポリウレタン、ポリエチレンテレフタレ−ト、ポリブチレンテレフタレート、ポリエチレンナフタレート等のポリエステル；ナイロン等のポリアミド；ポリアクリロニトリル；セルロース又はその誘導体；アルミニウム等の金属箔等が挙げられ、これらのうちの１種を単独で用いても２種以上を組み合わせて用いてもよい。このようなフィルム及びシートとしては、その離型性を増すために、前記粘着剤層に接する面にあらかじめシリコーン処理やフッ素樹脂処理等が施されたものであってもよい。
【００７０】
包装材料（Ｅ）としては、該多層積層フィルムを、使用前まで密封して保存又は運搬する為のものであり、気密性の観点からヒートシール可能なものが望ましい。具体的には、ポリエチレン、アイオノマー樹脂、エチレンー酢酸ビニル共重合体、ＥＶＯＨ、ポリアクリロニトリル系共重合体、ポリビニルアルコール系共重合体等のヒートシール性を有するプラスチックシートを用いた包装材料が適している。特に該多層積層フィルムに含有される化学薬品の外気による汚染や酸化分解を防止するためには、ポリエステルフィルム、ＥＶＯＨフィルム、及び これらの表面を無機物で蒸着コートしたフィルムや金属箔等のガス不透過性フィルムを積層したものを用いることが好ましい。
【００７１】
本発明の該多層積層フィルムの製造方法としては、例えば、粘着剤、化学薬品、各種添加剤を含む粘着剤組成物をトルエン等の適当な溶媒に溶解し、得られた溶液を保護層（Ｄ）を形成するフィルム表面に塗布、乾燥して粘着剤層（Ｃ）を形成する第一工程と、支持体層（Ａ）を形成するフィルムの表面に、ＥＶＯＨ溶液を塗布、乾燥し、ＥＶＯＨ薄層（Ｂ）を形成する第二工程があり、両工程から得られた多層フィルムを粘着剤層（Ｃ）と柔軟バリアー薄層中のＥＶＯＨ系樹脂で少なくとも構成される薄層（Ｂ−１）とが対面する方向で圧着することにより製造される。圧着する場合、必要な場合、加熱圧着して該多層積層フィルムを製造してもよい。
【００７２】
しかし、上記第一工程において、保護層（Ｄ）を形成するフィルム表面の離型剤が粘着剤層（Ｃ）に移行し、粘着剤層と被貼付体との接着性が悪化する場合があったり、粘着剤層（Ｃ）と前記（Ｂ−１）層とが対面する方向で圧着する最後の工程で、エアー噛みなど密着が悪化する場合がある。その対策として、前記第二工程の後、前記（Ｂ−１）層側に直接、粘着剤溶液を塗布・乾燥し、その後、保護層（Ｄ）を圧着する方法も有効である。
特に、ＥＶＯＨ薄層（Ｂ）側に粘着剤を均一に粘着させるには、該方法がより接着性の面で有効である。
【００７３】
保護層（Ｄ）を剥離し、被貼付体に該多層積層フィルムを貼り付けた後、支持体層（Ａ）を剥離する際、被貼付体と粘着剤層（Ｃ）との界面が先に剥離するなどの問題がある。その対策として、１）該多層積層フィルム周辺部を、支持体層（Ａ）側に僅かに折り曲げる方法、２）多層積層フィルム周辺部の支持体層（Ａ）とＥＶＯＨ薄層（Ｂ）との間を部分的に剥離しておく方法、３）多層積層フィルム周辺部の支持体層（Ａ）を形成するフィルムに予め離型剤を部分的に塗布しておく方法、４）支持体層（Ａ）を局部的にカットしておく方法等が挙げられ、さらには、これら方法を２種類以上組み合わせた方法等があげられる。これらの中でも、２）の方法、または１）の方法と２）の方法の組合せ、或いは１）の方法と３）の方法との組合せがより好ましい。
【００７４】
本発明の多層積層フィルムは、安全衛生性、及び化学薬品、添加剤の飛散による効力低下を軽減する為、化学薬品、添加剤バリアー性を有する包装材料（Ｅ）で包装し、安全衛生性、及び長期保存性を確保する。包装方法としては、例えば、１枚あるいは数枚重ねた該多層積層フィルムを包装材料（Ｅ）に包装し、その周辺をヒートシールして密封する方法が挙げられる。
本発明の多層積層フィルムは、使用直前に上記包装体（Ｅ）を取り外し、保護層（Ｄ）を剥がして露出した粘着面を被貼付体に貼付した後、支持体層（Ａ）を剥がして使用することができる。
なお、包装材料（Ｅ）の材質としては、ＰＥＴ、アルミニウム（アルミニウム箔、アルミニウム蒸着）、ポリアクリロニトリル、ＥＶＯＨ等が挙げられる。
【実施例】
【００７５】
以下、本発明について、実施例を挙げてさらに具体的に説明する。なお、本発明は実施例によって何等限定されるものではない。
【００７６】
＜実施例１〜６および比較例１〜４＞
表１に示すように、支持体（Ａ）上にＥＶＯＨ薄層（Ｂ）を積層し、一方、保護層（Ｄ）上に化学薬品及び添加剤を含む粘着剤層（Ｃ）を積層し、層（Ｂ）と層（Ｃ）とが対面するよう積層し、ＴＯＬＡＭＩ製ＤＸ−７００型 テーブルラミネーターにて常温下、ラミネート速度１ｍ／ｍｉｎで圧着することで多層積層フィルムを作製した。
なお、表１に記載の支持体層（Ａ）、ＥＶＯＨ薄層（Ｂ）、粘着剤層（Ｃ）、保護層（Ｄ）の詳細は、以下の通りである。
【００７７】
＜支持体層（Ａ）に用いるフィルム＞
（１）ＥＶＯＨフィルム
（株）クラレ製、エバールフィルム ＥＦ−Ｅ ＃１５（厚み＝１５μｍ、エチレン含有量４４％、鹸化度９９％）
（２）ポリエステルフィルム
以下の４種類を用いた。
ＰＥＴ−０：東レ社製ルミラーＳ−１０＃５０表面未処理品（厚み＝５０μｍ）
ＰＥＴ−１：ユニチカ製エンブレットＳＭ−５０マット処理品（厚み＝５０μｍ）
ＰＥＴ−２：東レ社製ルミラーＳ−１０＃５０、片面コロナ処理品（厚み＝５０μｍ）
ＰＥＴ−３：東レ社製ルミラーＳ−１０＃５０、片面コロナ処理品（厚み＝５０μｍ）
のコロナ処理面に、ワイアーバーにてアンカーコート剤（三井化学製 タケラックＷ６０５を１３重量部、タケネートＷＤ７２５を６重量部、ＩＰＭを９重量部、及び 水７２重量部）を乾燥時の重量基準で０．２ｇ／ｍ２を塗布し、８０℃で５分間乾燥した。
【００７８】
＜ＥＶＯＨ薄層（Ｂ）を形成させるためのＥＶＯＨ溶液の調製＞
ＥＶＯＨ樹脂として、（株）クラレ製エバール樹脂  ＥＰ−Ｅ１０６（エチレン含有量４４％、鹸化度９９％）を用い、該ＥＶＯＨ樹脂を１０質量％、及び２０％含水ノルマルプロパノール溶液を９０質量％の比率で混合し、７５℃に加熱しながら、回転速度２００ｒｐｍの攪拌条件下で溶解することで均一透明ＥＶＯＨ溶液を得た。また、この高温加熱した溶液を１０℃で２日間冷却した後、回転速度８００ｒｐｍで強攪拌し、不均一不透明ＥＶＯＨ溶液を得た。次に、２５℃、回転速度２００ｒｐｍ攪拌条件下にした後、均一透明ＥＶＯＨ溶液を６０質量％、不均一不透明ＥＶＯＨ溶液を４０質量％の割合で混合し、回転速度８００ｒｐｍで強攪拌してＥＶＯＨ溶液を得た。
【００７９】
＜粘着剤層（Ｃ）＞
下記の３種類の組成を有する溶液を調製し、後述する条件にて保護層（Ｄ）上に塗布し、粘着剤層（Ｃ）を形成した。
Ｃ−１：
シリコーン系樹脂（東レ・ダウコーニング社製、BIO-PSA 7-4202）の樹脂重量換算で７９重量％、シリコーン系オイル（東レ・ダウコーニング社製、Q7-9120 SILICONE FLUID）５重量％、 化学薬品として、気化性防錆剤である亜硝酸ジイソプロピルアンモニウムサリチル酸メチル５重量％、及び 希釈溶剤として、酢酸メチル１１重量％を混合し均一化した。
Ｃ−２：
高重合度ポリイソブチレン（ＢＡＳＦ社製オパノールＢ−１００）９重量％、低重合度ポリイソブチレン（ＢＡＳＦ社製オパノールＢ−１２）４重量％、流動パラフィン（カネダ社製ハイコールＭ−７２）１１重量％、化学薬品として、気化性抗菌剤であるヒノキチオールサリチル酸メチル１重量％及び希釈溶剤としてトルエン７５重量％を煮沸攪拌下で混合し均一化した。
Ｃ−３：
アクリル系樹脂（ヘンケル社製ＤＵＲＯ−ＴＡＫ ８７−２１９６）の樹脂重量換算で５３重量％、ミリスチン酸イソプロピル（以降ＩＰＭと略す）１１重量％、化学薬品として、気化性防虫剤であるｏ−フェニルフェノール５重量％、及び希釈溶剤として、酢酸メチル３１重量％を混合し均一化した。
【００８０】
＜保護層（Ｄ）に用いるフィルム＞
以下の２種類を用いた。
Ｄ−１：藤森工業社製ＳＦ３（厚み＝５０μｍ）
Ｄ−２：東洋紡製 Ｋ５１０４（厚み＝５０μｍ）
【００８１】
＜支持体層（Ａ）とＥＶＯＨ薄層（Ｂ）との積層＞
上記準備した支持体層（Ａ）に上記調製したＥＶＯＨ溶液を用い、乾燥後所定の厚みになる様、ワイアーバーを用いて塗布し、８０℃、５分乾燥し、支持体層（Ａ）／ＥＶＯＨ薄層（Ｂ）の積層フィルムを作製した。
【００８２】
＜粘着剤層（Ｃ）と保護層（Ｄ）との積層＞
保護層（Ｄ）の片面に、上記調製した粘着剤溶液を用い、乾燥後 所定の厚みになる様、アプリケーターを用いて塗布し、８０℃、５分乾燥後、粘着剤層の厚みが６０μｍである粘着剤層（Ｃ）／保護層（Ｄ）の積層フィルムを作製した。
【００８３】
前記作製した支持体層（Ａ）／ＥＶＯＨ薄層（Ｂ）の積層フィルムと、粘着剤層（Ｃ）／保護層（Ｄ）の積層フィルムとを、ＴＯＬＡＭＩ製 ＤＸ−７００型 テーブルラミネーターにて常温下、ラミネート速度１ｍ／ｍｉｎでラミネートし、多層積層フィルムを得た。得られた多層積層フィルムを４ｃｍ×５ｃｍにカットし、ＰＥＴ／アルミ／ＰＡＮ（ポリアクリロニトリル）の構成からなる包装袋（Ｅ）に投入し、熱シールを行った。
【００８４】
得られた多層積層フィルムについて、以下の性能評価を行った。
＜剥離強度、支持体剥離性、糊残り性＞
１５ｍｍ幅×１００ｍｍ長さの多層積層フィルムの保護層（Ｄ）を剥離し、ベークライト板に１ｋｇ加重のローラーで貼付け、２３℃、５０％ＲＨ湿度下、１時間放置後、強伸度測定装置（島津製作所社製オートグラフ、ＡＧ−１、５００Ｎ）を用いて、１００ｍｍ／ｍｉｎの速度で１８０度剥離を行い、剥離強度、剥離層位置及び 粘着層（Ｃ）由来の糊残りの有無を目視で観察した。
糊残り性は、目視で、無しを「○」、僅かにありを「△」、及び 多いを「×」と判定した。また、支持体剥離性は、目視で、保護層（Ｄ）を形成するフィルムを剥離する際、支持体層（Ａ）が先に剥離する場合を「×」と判定し、保護層（Ｄ）が先行して、容易に剥離する場合を「○」と判定した。
【００８５】
＜引張強度（引張伸度１０％時）＞
得られた多層積層フィルムを２３℃、５０％ＲＨ湿度下で１日放置後、包装袋（Ｅ）を取り除いた後、支持体層（Ａ）、及び保護層（Ｄ）を剥離し、１５ｍｍ巾の試料を２３℃、５０％ＲＨ湿度下で、フィルム強伸度測定装置（島津製作所社製オートグラフ、ＡＧ−１、５００Ｎ）を用い、引張り速度５ｍｍ／ｍｉｎで強伸度を測定し、引張伸度１０％時の引張強度を求め、柔軟性の目安とした。
【００８６】
＜ヘイズ度（曇度）＞
本発明の多層積層フィルムの支持体層（Ａ）、及び保護層（Ｄ）を剥離した後のＥＶＯＨ薄層（Ｂ）／粘着層（Ｃ）の積層体を、東洋精機製作所製「直読ヘイズメーター」を用いて、＜Haze-C＞を測定した。その後、該積層体をMEK、酢酸エチル、トルエンなどの有機溶剤に浸漬し、粘着層（Ｃ）を除去して、ＥＶＯＨ薄層（Ｂ）のみからなる薄膜を得、乾燥後に＜Haze-B＞を測定した。さらに、＜Haze-B＞から＜Haze-C＞を差し引いた値をHaze-△とした。
【００８７】
【表１】
0006589178.tif 000002
【００８８】
【表２】
0006589178.tif 000003
【００８９】
表１、表２の結果から明らかなように、均一透明ＥＶＯＨ溶液のみを塗布して得られたＥＶＯＨ薄層（Ｂ）を含む多層積層フィルム（比較例３、４）と比較して、均一透明ＥＶＯＨ溶液と不均一不透明ＥＶＯＨ溶液を混合したＥＶＯＨ溶液を塗布して得られたＥＶＯＨ薄層を含む多層積層フィルム（実施例１〜６）は、ＥＶＯＨ層（Ｂ）と粘着剤層（Ｃ）との接着性が大幅に改善しており、被貼付体（ベークライト板）に粘着剤層（Ｃ）に含まれる糊などの残存物がほとんど認められず、被貼付体への刺激性が大幅に改善している。
従って、本発明の多層積層フィルムでは、保管中、粘着層の化学薬品、添加剤の吸着、移行がなく、貼り付け後の被貼付体伸縮追随性が優れており、かつ多層積層フィルムの被貼付体からの粘着剤（Ｃ）剥離残りが大幅に改善することが判る。
【００９０】
本発明は、家具、壁紙、衣装ケース、板紙、ダンボール紙、木材、建材、野菜、果物、医療用品などの機能性保護フィルムなどに適用できる。
【図面の簡単な説明】
【００９１】
【図１】本発明の多層積層フィルムにおいて、ＥＶＯＨ薄層（Ｂ）を形成するための均一透明ＥＶＯＨ溶液と不均一不透明ＥＶＯＨ溶液の状態を示す写真。
【図１】
0006589178.tif 000004